(57)【要約】  本発明は圧電素子の製造方法である。当該製造方法は、Ｐｂ系圧電材料で構成された圧電体と樹脂とが交互に配列されている圧電体コンポジットを含む圧電素子を製造する方法であり、ダイシングによって形成された並列する複数の圧電体切片をエッチング液でエッチングする工程を含む。上記エッチング液には、０．１〜２０質量％のヘキサフルオロケイ酸を含有する液を用いる。
2017199705.tif 000002
【特許請求の範囲】
【請求項１】
Ｐｂ系圧電材料で構成された圧電体と樹脂とが交互に配列されている圧電体コンポジットを含む圧電素子の製造方法であって、
ダイシングによって形成された並列する複数の圧電体切片をエッチング液でエッチングするエッチング工程を含み、
前記エッチング液には、０．１〜２０質量％のヘキサフルオロケイ酸を含有する液を用いる、
圧電素子の製造方法。
【請求項２】
前記エッチング液は、硝酸、フッ化アンモニウムおよびフッ化ナトリウムからなる群から選ばれる一以上の化合物を、それぞれ１〜１０質量％の含有量でさらに含有する、請求項１に記載の圧電素子の製造方法。
【請求項３】
前記エッチングする工程におけるエッチング速度は、２μｍ／分未満である、請求項１または２に記載の圧電素子の製造方法。
【請求項４】
前記並列する複数の前記圧電体切片は、いずれも圧電体基体に一体的に接続している、請求項１〜３のいずれか一項に記載の圧電素子の製造方法。
【請求項５】
エッチングされた前記圧電体切片は、３０μｍ以下の幅と、８０μｍ以上の厚さとを有する、請求項１〜４のいずれか一項に記載の圧電素子の製造方法。
【請求項６】
前記複数の圧電体切片のそれぞれは、一端から他端に向かうテーパを有し、
前記エッチング工程は、
前記エッチング液の濃度が前記圧電体切片の一端側および他端側で同じとなるように前記エッチング液を前記圧電体切片に対して相対的に流動させて前記複数の圧電体切片をエッチングする第１のエッチング工程と、
前記エッチング液の濃度が、前記圧電体切片の他端側に比べて前記圧電体切片の一端側で高くなる条件で前記複数の圧電体切片をエッチングする第２のエッチング工程と、
を含む、請求項１〜５のいずれか一項に記載の圧電素子の製造方法。
【請求項７】
前記第１のエッチング工程は、前記複数の圧電体切片間の隙間を前記圧電体切片に遮られずに通過する向きに前記エッチング液を流動させる、請求項６に記載の圧電素子の製造方法。
【請求項８】
前記第２のエッチング工程は、前記複数の圧電体切片の並列方向に沿って前記エッチング液を前記他端側に比べて前記一端側でより速く流動させる、請求項６または７に記載の圧電素子の製造方法。
【請求項９】
前記第２のエッチング工程において、前記複数の圧電体切片は、前記他端で支持面部に接触するように前記エッチング液中に配置されている、請求項６〜８のいずれか一項に記載の圧電素子の製造方法。
【請求項１０】
前記支持面部は、前記エッチング液に溶出する材料で構成されている、請求項９に記載の圧電素子の製造方法。
【請求項１１】
前記圧電体切片の形状は、板状であり、
前記エッチングされた隣り合う前記圧電体切片間の間隔を一定に調整するギャップ調整工程と、
間隔が調整された隣り合う前記圧電体切片の間に樹脂を充填する工程と、
をさらに含む、請求項１〜１０のいずれか一項に記載の圧電素子の製造方法。
【請求項１２】
前記圧電体切片の形状は、柱状であり、
前記エッチングされた隣り合う圧電体切片の間に樹脂を充填する第１充填工程と、
前記圧電体切片間の樹脂の部分を、前記エッチングされた圧電体切片の平面方向における二つの配列方向のうちの第１の方向に沿って切断して、複数の前記圧電体切片が前記第１の方向に沿って一列に配列して前記樹脂に封じられている第１の樹脂板を作製する第１配列工程と、
複数の並列する前記第１の樹脂板の隣り合う前記第１の樹脂板の間隔を一定に調整する第１ギャップ調整工程と、
間隔が調整された複数の前記第１の樹脂板の間に樹脂を充填する第２充填工程と、
前記圧電体切片間の樹脂の部分を、前記配列方向のうちの第２の方向に沿って切断して、複数の前記圧電体切片が前記第２の方向に沿って一列に配列して前記樹脂に封じられている第２の樹脂板を作製する第２配列工程と、
複数の並列する前記第２の樹脂板の隣り合う前記第２の樹脂板の間隔を一定に調整する第２ギャップ調整工程と、
間隔が調整された複数の前記第２の樹脂板の間に樹脂を充填する第３充填工程と、
をさらに含む、請求項１〜１０のいずれか一項に記載の圧電素子の製造方法。
【請求項１３】
前記エッチング工程でエッチングされた前記複数の圧電体切片の隣り合う圧電体切片の間隔を調整するギャップ調整工程と、
前記ギャップ調整工程で前記間隔が調整された前記複数の圧電体切片のそれぞれを仮止め部材で仮止めする仮止め工程と、
前記仮止め工程で仮止めされている前記複数の圧電体切片の隣り合う圧電体切片の間に前記樹脂を充填して固化させて前記圧電体コンポジットを形成する固化工程と、
をさらに含む、請求項１〜１０のいずれか一項に記載の圧電素子の製造方法。
【請求項１４】
前記仮止め部材には、基板、サポート材および粘着テープを用い、
前記仮止め工程は、
前記複数の圧電体切片を前記基板上に載置する工程と、
前記基板上の前記複数の圧電体切片を、その並列方向における両側から前記サポート材で挟む工程と、
前記基板における前記並列方向の前記サポート材よりも外側の部分間に前記粘着テープを架け渡して、前記基板、前記サポート材およびそれにより挟まれた前記複数の圧電体切片のそれぞれを前記粘着テープで接着する工程と、
を含む、請求項１３に記載の圧電素子の製造方法。
【請求項１５】
前記圧電体コンポジットにおける、前記圧電体の延出方向における一対の端面を研磨する工程と、
研磨された前記端面に電極を形成する工程と、
をさらに含む、請求項１〜１４のいずれか一項に記載の圧電素子の製造方法。
【発明の詳細な説明】
【技術分野】
【０００１】
本発明は、圧電素子の製造方法に関する。
【背景技術】
【０００２】
近年、高い性能を有する圧電素子の開発が盛んに行われている。このような圧電素子の一形態として、圧電体と樹脂とが交互に配列されている圧電部材（以下、「圧電体コンポジット」とも言う）を有する圧電素子が一般に知られている。そして、このような圧電体コンポジットのサイズを精密に制御するための方法には、Ｐｂ系圧電材料製の圧電体基体をエッチング液でエッチングして圧電体切片を作製する工程を含み、当該エッチング液に、硝酸およびフッ化アンモニウムを含有する液を用いる方法が知られている（例えば、特許文献１参照）。
【先行技術文献】
【非特許文献】
【０００３】
【特許文献１】特開２０１０−１４７０８８号公報
【発明の概要】
【発明が解決しようとする課題】
【０００４】
しかしながら、上記の従来の方法では、上記圧電体基体に林立する複数の圧電体切片のエッチングが均一に行われず、圧電体切片の先細りや圧電体基体の縁部における圧電体切片と圧電体基体の中央部における圧電体切片とのエッチング量に差が生じることがある。このような差が生じると、圧電体切片における圧電体コンポジットとして使用できる部分が限られ、圧電体コンポジットの生産性が低下する。このように、圧電体切片のエッチングによる精密なサイズの制御については、加工される圧電体切片全体のエッチングを均一に行う観点から検討の余地が残されている。【０００５】
本発明は、複数の圧電体切片を均一にエッチングすることが可能な方法を提供することを課題とする。
【課題を解決するための手段】
【０００６】
上記の課題を解決するために、本発明の一側面を反映した圧電素子の製造方法は、Ｐｂ系圧電材料で構成された圧電体と樹脂とが交互に配列されている圧電体コンポジットを含む圧電素子の製造方法であって、ダイシングによって形成された並列する複数の圧電体切片をエッチング液でエッチングする工程を含む。上記エッチング液には、０．１〜２０質量％のヘキサフルオロケイ酸を含有する液を用いる。
【図面の簡単な説明】
【０００７】
【図１】図１Ａは、圧電体切片の長さ、厚さおよび幅を説明するための図であり、図１Ｂは、圧電体基体のダイシングにより形成されるテーパの一例を模式的に示す図である。
【図２】図２は、本実施の形態に係る、圧電体基板から板状の圧電体を有する圧電素子を製造する工程の一例を模式的に示す図である。
【図３】図３Ａは、第１のエッチング工程の様子を模式的に示す図であり、図３Ｂは、第１のエッチング工程によりエッチングされた圧電体切片の形状を模式的に示す図である。
【図４】図４Ａは、第２のエッチング工程の様子を模式的に示す図であり、図４Ｂは、第２のエッチング工程によりエッチングされた圧電体切片の形状を模式的に示す図である。
【図５】図５は、本実施の形態に係る、圧電体基板から柱状の圧電体を有する圧電素子を製造する工程の一例の前半部を模式的に示す図である。
【図６】図６は、本実施の形態に係る、圧電体基板から柱状の圧電体を有する圧電素子を製造する工程の一例の後半部を模式的に示す図である。
【図７】エッチング後の圧電体切片を基板上に固定する様子の一例を模式的に示す図である。
【図８】図８Ａは、実施例で作製した圧電素子の構造を模式的に示す平面図であり、図８Ｂは、図８Ａに示される圧電素子の構造を模式的に示す側面図であり、図８Ｃは、図８Ａに示される圧電素子をＸ方向に沿って切断したときの断面の一部を拡大して模式的に示す拡大断面図である
【図９】図９Ａは、本実施の形態に係るエッチング加工基板Ａにおける加工部を平面方向から７０倍に拡大して撮影した顕微鏡写真であり、図９Ｂは、当該加工部を斜め方向から３００倍に拡大して撮影した顕微鏡写真である。
【図１０】図１０Ａは、ヘキサフルオロケイ酸を含有しないエッチング液が用いられたエッチング加工基板Ｂにおける加工部を平面方向から７０倍に拡大して撮影した顕微鏡写真であり、図１０Ｂは、当該加工部を斜め方向から３００倍に拡大して撮影した顕微鏡写真である。
【図１１】図１１Ａは、実施例における圧電体コンポジットにおける圧電体と樹脂との配置を水平方向から４００倍に拡大して撮影した顕微鏡写真であり、図１１Ｂは、比較例における圧電体コンポジットにおける圧電体と樹脂との配置を水平方向から５００倍に拡大して撮影した顕微鏡写真である。
【発明を実施するための形態】
【０００８】
以下、本発明の実施の形態を説明する。
【０００９】
［圧電薄膜の製造方法］
本実施の形態における圧電素子の製造方法は、鉛（Ｐｂ）系圧電材料で構成された圧電体と樹脂とが交互に配列されている圧電体コンポジットを含む圧電素子を製造する方法である。
【００１０】
「圧電体と樹脂とが交互に配列されている圧電体コンポジット」は、圧電体が少なくとも一方向に規則的に配列し、その圧電体間に樹脂が充填されている構造を有する。当該圧電体コンポジットの例には、板状の圧電体が一方向に一定の間隔で配列する板状の圧電体と、当該圧電体間に充填されている樹脂と、を有する構造、および、互いに直交する二方向のそれぞれに一定の間隔で配列する柱状の圧電体と、当該圧電体間に充填されている樹脂と、を有する構造、が含まれる。
【００１１】
上記圧電体は、圧電体コンポジットを構成可能な範囲において、適宜に選ぶことができる。たとえば、上記圧電体には、Ｐｂ系圧電材料で構成された圧電体を用いることができる。当該Ｐｂ系圧電材料とは、鉛（Ｐｂ）をその結晶格子に含む圧電材料であり、例えば、ペロブスカイト構造のＰｂ系金属酸化物である。上記Ｐｂ系圧電材料の例には、チタン酸ジルコン酸鉛（ＰＺＴ）、マグネシウムニオブ酸チタン酸鉛（ＰＭＮ−ＰＴ）、亜鉛ニオブ酸チタン酸鉛（ＰＺＮ−ＰＴ）、スカンジウムニオブ酸チタン酸鉛（ＰＳＮ−ＰＴ）、インジウムニオブ酸チタン酸鉛（ＰＩＮ−ＰＴ）およびインジウムマグネシウムニオブ酸チタン酸鉛（ＰＩＮ−ＰＭＮ−ＰＴ）が含まれる。
【００１２】
上記樹脂は、圧電体を特定の間隔で固定する。当該樹脂には、圧電素子における圧電体の固定に利用される公知の樹脂を用いることができる。当該樹脂の例には、エポキシ樹脂、ＵＶ硬化樹脂および熱硬化性樹脂が含まれる。上記エポキシ樹脂は、例えば二液性エポキシ樹脂であり、その例には、Ｃ−１００１Ａ／Ｂ、Ｃ−１１６３Ａ／Ｂ（いずれも株式会社テスク製）、ＥＰ００７（セメダイン株式会社製）、ＥＰ２２４０（ＥＶＯＮＩＫ社製）、および、ＪＥＲ８２８（三菱化学株式会社製）が含まれる。
【００１３】
上記製造方法は、エッチング工程を含む。当該エッチング工程は、ダイシングによって形成された並列する複数の圧電体切片をエッチング液でエッチングする工程である。
【００１４】
上記圧電体切片は、上記圧電素子における上記圧電体の形状に応じて形成される。上記圧電体切片の形状は、例えば、板状であり、あるいは柱状である。
【００１５】
上記圧電体切片は、ダイシングによって圧電体基体から切り出されることによって得られる。上記圧電体切片は、それぞれが切り離されていてもよいが、並列する複数の上記圧電体切片のいずれもが上記圧電体基体から一体的に接続していることが、圧電体切片の取り扱いを容易にする観点から好ましい。このような圧電体切片群は、圧電体基体の深さ方向に切り込みを入れて上記圧電体切片を形成するようにダイシングすることによって得られる。
【００１６】
上記板状の圧電体切片であれば、上記圧電体切片の長さは、例えば図１ＡのＬで表されるダイシングによる切り込み長さによって決めることができる。上記圧電体切片の長さは、生産性の観点から、１〜５０ｍｍであることが好ましく、１０〜３０ｍｍであることがより好ましい。
【００１７】
板状の圧電体切片における上記圧電体切片の厚さは、圧電体切片における圧電体コンポジットの厚さとなる部分の長さであり、例えば図１ＡのＴで表される。当該圧電体切片の厚さＴは、圧電体コンポジットの厚さの設計値によって決めることができ、例えば圧電体基体のサイズ（厚さ）およびエッチング量によって調整することが可能である。また、板状の圧電体切片から形成される圧電体コンポジットの厚さは、最終的には研磨によって調整することができる。したがって、上記圧電体切片の長さ（厚さ）Ｔは、圧電体コンポジットの所期の厚さ以上であればよい。上記圧電体切片の厚さＴは、１０〜７００μｍであることが好ましく、６０〜５００μｍであることがより好ましく、８０〜３００μｍであることがさらに好ましい。
【００１８】
板状の圧電体切片における上記圧電体切片の幅は、圧電体切片における圧電体コンポジットにおいて並列する方向の長さであり、板状の圧電体切片であれば、例えば図１ＡのＷで表される。上記圧電体切片の幅は、ダイシングによる切り込みの間隔（ピッチ）によって決めることができ、例えばエッチング量によって調整することが可能である。たとえば、エッチング前の上記圧電体切片の幅は、上記圧電素子におけるそれぞれの上記圧電体の所期の幅よりもエッチングで溶ける深さ（エッチング量）分だけ厚い。圧電体コンポジットにおける圧電体の緻密な配置の実現と生産性との観点から、上記板状のエッチング後の圧電体切片の幅Ｗは、５〜３０μｍであることが好ましく、８〜１５μｍであることがより好ましい。
【００１９】
また、上記柱状の圧電体切片であれば、上記圧電体切片の長さは、圧電体切片における図５中のＺ方向の長さで示され、例えばダイシングによる切り込み深さによって決めることができる。柱状の圧電体切片から形成される圧電体コンポジットの厚さは、最終的には研磨によって調整することができ、したがって、上記圧電体切片の長さは、圧電体コンポジットの所期の厚さ以上であればよい。上記柱状の圧電体切片の長さは、圧電体切片の折れの防止と生産性との観点から、１０〜１０００μｍであることが好ましく、５０〜５００μｍであることがより好ましく、８０〜３００μｍであることがさらに好ましい。
【００２０】
柱状の圧電体切片における上記圧電体切片の幅は、圧電体切片における図５中のＸ、Ｙのそれぞれの方向の長さで示され、板状の圧電体切片のそれと同様に、ダイシングによる切り込みの間隔（ピッチ）によって決めることができ、例えばエッチング量によって調整することが可能である。圧電体コンポジットにおける圧電体の緻密な配置の実現と生産性との観点から、上記柱状の圧電体切片のエッチング後の幅は、５〜３０μｍであることが好ましく、８〜１５μｍであることがより好ましい。
【００２１】
なお、上記の「柱状」の断面の形状は、一般に矩形であり、正方形であってもよいし、長方形であってもよい。当該断面の形状における縦横比は、１：７〜１：１であることが好ましく、１：３〜１：１であることがより好ましい。
【００２２】
上記圧電体切片は、ダイシングによって圧電体基体から切り出されることによって得ることができる。上記圧電体切片は、それぞれが切り離されていてもよいが、並列する複数の上記圧電体切片のいずれもが上記圧電体基体から一体的に接続していることが、圧電体切片の取り扱いを容易にする観点から好ましい。このような圧電体切片群は、圧電体基体の深さ方向に切り込みを入れて上記圧電体切片を形成するようにダイシングすることによって得られる。
【００２３】
上記エッチング液は、上記圧電体のウェットエッチングに使用可能な範囲において、適宜に選ぶことができる。たとえば、上記エッチング液には、ヘキサフルオロケイ酸を含有する液を用いることができる。上記エッチング液の濃度は、圧電体切片のエッチング工程前後の大きさや、所望のエッチング速度などに応じて適宜に決めることが可能である。
【００２４】
たとえば、上記エッチング液は、０．１〜２０質量％のヘキサフルオロケイ酸を含有する。上記エッチング液の残りの成分は、通常、水である。ヘキサフルオロケイ酸は、主に、複数の圧電体切片間のエッチング速度を均一にする作用を呈する。
【００２５】
上記エッチング液におけるヘキサフルオロケイ酸の含有量が０．１質量％未満であると、圧電体切片間でのエッチング速度の均一化効果が不十分となることがあり、２０質量％超であると、遅いエッチング速度のために圧電素子の生産性が低くなることがある。エッチング速度の均一化の観点から、上記エッチング液におけるヘキサフルオロケイ酸の含有量は、０．１質量％以上であることが好ましく、１０質量％以上であることがより好ましい。また、圧電素子の生産性の観点から、上記エッチング液におけるヘキサフルオロケイ酸の含有量は、５質量％以下であることが好ましく、３質量％以下であることがより好ましい。
【００２６】
上記エッチング液は、本実施の形態の効果を奏する範囲において、ヘキサフルオロケイ酸以外の他の成分をさらに含有していてもよい。たとえば、上記エッチング液は、当該エッチングを促進させるための、硝酸、フッ化アンモニウムおよびフッ化ナトリウムからなる群から選ばれる一以上の化合物（以下、「エッチング促進剤」とも言う）を、それぞれ１〜１０質量％の含有量でさらに含有してもよい。当該エッチング促進剤は、上記の群の内の一種でもよいしそれ以上であってもよい。
【００２７】
上記エッチング液における上記のエッチング促進剤群の各化合物の含有量は、例えば１〜１０質量％である。よって、上記エッチング促進剤が上記群の一種の化合物である場合には、エッチング促進剤の含有量は１〜１０質量％であり、上記エッチング促進剤が上記群の三種の化合物全てを含む場合には、エッチング促進剤の含有量は、総量で３〜３０質量％である。
【００２８】
上記エッチング促進剤の一化合物当たりの上記含有量が１質量％未満であると、エッチング速度が低いために圧電素子の生産性が低くなることがあり、１０質量％超であると複数の圧電体切片間でのエッチングの進み方にばらつきが発生することがある。エッチングの適度な促進の観点から、上記エッチング促進剤の一種の含有量は、１質量％以上であることが好ましく、３質量％以上であることがより好ましい。また、エッチング量のばらつきを適度に抑制する観点から、上記エッチング液における上記エッチング促進剤の一種の含有量は、１０質量％以下であることが好ましく、６質量％以下であることがより好ましい。
【００２９】
また、上記エッチング液における上記エッチング促進剤に対するヘキサフルオロケイ酸の含有量比は、低すぎるとヘキサフルオロケイ酸によるエッチング速度の均一化効果が不十分となることがあり、高すぎるとエッチング促進剤によるエッチング促進効果が不十分となることがある。両者の効果を十分に発現させる観点から、上記含有量比は、０．０１〜１であることが好ましく、０．１〜０．５であることがより好ましい。
【００３０】
なお、上記エッチング液における上記エッチング促進剤以外の上記他の成分の例には、界面活性剤が含まれる。
【００３１】
上記エッチング工程は、上記圧電体切片の表面を上記エッチング液に十分に接触させることによって行うことができる。たとえば、上記エッチング工程は、適度に撹拌されている上記エッチング液に上記圧電体切片を浸漬させることによって行うことができる。「適度な撹拌」とは、例えば、圧電体切片の表面近傍におけるエッチング液の滞留を防止する（圧電体切片の表面にエッチング液が供給され続ける）のに十分な撹拌速度での撹拌である。
【００３２】
前記エッチングする工程におけるエッチング速度は、速すぎると複数の圧電体切片間でのエッチングの進行が不均一となることがある。圧電体切片同士の均一なエッチングとの観点から、上記エッチング速度は２μｍ／分未満であることが好ましい。なお、上記エッチング速度の下限は、圧電素子の生産性の観点から決めることができ、このような観点から、上記エッチング速度は、０．２μｍ／分以上であることが好ましい。
【００３３】
上記エッチング速度は、エッチング液中の上記エッチング促進剤の含有量によって調整することが可能であり、例えば、当該含有量を多くすることによって上記エッチング速度を高めることができる。
【００３４】
また、上記エッチング速度は、エッチング液の温度によって調整することが可能であり、例えば、エッチング液の温度を高くすることによって上記エッチング速度を高めることができる。エッチング液の温度は、上記のエッチング速度（１μｍ／分）を実現する観点から３５℃以下であることが好ましい。エッチング液の温度の下限は、エッチング液が液体の状態を保てる範囲であればよいが、温度制御の簡略化の観点から常温（例えば２５℃）であってよい。
【００３５】
さらに、上記エッチング速度は、エッチング液の撹拌の有無または撹拌速度によって調整することが可能であり、例えば、エッチング液の撹拌を強くすることによって上記エッチング速度を高めることができる。エッチング液の撹拌速度は、前述したように、圧電体切片の表面近傍でのエッチング液の滞留を防止することができ、かつ、エッチング工程中に圧電体切片のそれぞれが折れない程度であればよく、例えば、５０ｍＬのトールビーカーに収容されたエッチング液でエッチング工程を行う場合には、マグネティックスターラーで２００〜３００ｒｐｍとすることができる。
【００３６】
上記エッチング工程は、圧電体の形状および配置の精密な制御に適している。たとえば、上記エッチング工程は、３０μｍ以下の幅と８０μｍ以上の厚さとを有する圧電体切片の形成に適している。
【００３７】
上記ダイシングでは、圧電体切片に、その一端縁から他端縁に向かうテーパが形成されることがある。上記圧電体切片におけるテーパの向きは、限定されない。上記テーパは、両テーパでもよいし片テーパでもよい。また、上記テーパは、圧電体切片における上記一端縁から他端縁の全てに亘って形成されていてもよいし、他端縁側の部分のみに形成されていてもよい。
【００３８】
上記のダイシングでは、図１Ａに示されるように、切断用の刃であるダイサーブレード（ダイシングブレード）ＤＢが用いることができる。ダイサーブレードＤＢには、例えば、ダイシングによって形成された圧電体切片２の破損を防止するために、その先端縁に向けてテーパが形成されている。したがって、このようなダイサーブレードＤＢを用いるダイシングでは、図１Ｂに示されるように、圧電体基体１における切れ目、すなわち圧電体切片２の切断面には、ダイサーブレードＤＢの上記テーパが転写される。
【００３９】
このため、圧電体切片２の並列方向における端面には、ダイサーブレードＤＢの先端縁側（上記の一端）から中央側（上記の他端）に向かうテーパが形成される。よって、圧電体切片２の幅は、ダイシングによる切り込み方向（圧電体基体１の厚さ方向）の一端面側でＷ１となり、他端面側でそれよりも小さいＷ２となる。このテーパの大きさについては、例えば、Ｗ１を約５１μｍとすると、Ｗ２は約５０μｍである。
【００４０】
上記エッチング工程は、互いに間隔を有して並列しているとともに、それぞれにおいて、一端縁から他端縁に向かうテーパが形成されている複数の圧電体切片をエッチング液中でエッチングする工程であってもよく、当該エッチング工程は、以下の第１のエッチング工程および第２のエッチング工程を含んでもよい。これらのエッチング工程は、圧電体の公知のウェットエッチング技術を利用して行うことができる。
【００４１】
上記エッチング工程における上記第１のエッチング工程および第２のエッチング工程の順序および回数は、本実施の形態の効果が得られる範囲において適宜に決めることが可能である。たとえば、第１のエッチング工程の後に第２のエッチング工程を行ってもよいし、第２のエッチング工程の後に第１のエッチング工程を行ってもよい。また、両者を交互に行ってもよいし、両者を無作為な順序で行ってもよい。
【００４２】
上記第１のエッチング工程は、上記エッチング液の濃度が上記圧電体切片の一端側および他端側で同じとなるように上記エッチング液を上記圧電体切片に対して相対的に流動させて上記複数の圧電体切片をエッチングする工程である。ここで、エッチング液の濃度が「同じ」とは、第１のエッチング工程において圧電体切片のエッチングが一様に進行する程度に同じ（実質的に同じ）であることを意味する。
【００４３】
上記第１のエッチング工程は、上記圧電体切片の表面を上記エッチング液に十分に接触させることによって行うことができる。この第１のエッチング工程により、上記圧電体切片は、上記エッチング液に接触している部分において、実質的に均等にエッチングされる。第１のエッチング工程の合計の時間は、圧電体切片の所望の厚さに応じて適宜に決めることが可能である。
【００４４】
なお、エッチング液の濃度とは、エッチング液中の有効成分の濃度である。当該有効成分は、圧電体切片を溶かす作用を有する成分であり、例えば前述したヘキサフルオロケイ酸であり、前述したエッチング促進剤であり、あるいはこれらの両方である。
【００４５】
たとえば、上記第１のエッチング工程は、適度に撹拌されている上記エッチング液に上記圧電体切片を浸漬させることによって行うことができる。「適度な撹拌」とは、例えば、圧電体切片の表面近傍におけるエッチング液の滞留を防止する（圧電体切片の表面にエッチング液が供給され続ける）のに十分な撹拌速度での撹拌である。
【００４６】
このような第１のエッチング工程では、複数の圧電体切片間の隙間を上記圧電体切片に遮られずに通過する向きに上記エッチング液を流動させることは、圧電体切片の表面に接触するエッチング液を撹拌流によって常時入れ替わらせ、その結果、上記表面に接触するエッチング液の濃度を上記圧電体切片の一端側および他端側で実質的に同じにする観点から好ましい。
【００４７】
また、上記第１のエッチング工程は、その他にも、上記エッチング液中で前記圧電体切片を揺り動かすことによって行うことができる。このような第１のエッチング工程によっても、圧電体切片の表面に接しているエッチング液の濃度を上記圧電体切片の一端側および他端側で実質的に同じにすることが可能である。上記第１のエッチング工程において圧電体切片を揺り動かす速度は、圧電体切片の表面のエッチング液に浸漬されている部分に接するエッチング液が当該表面およびその近傍において入れ替わり、かつ撹拌や揺り動かしによる圧電体切片の破損が防止される範囲において適宜に決めることが可能である。
【００４８】
上記第１のエッチング工程におけるエッチング速度は、速すぎると複数の圧電体切片間でのエッチングの進行が不均一となることがある。たとえば、圧電体切片同士の均一なエッチングとの観点から、上記エッチング速度は２μｍ／分未満であることが好ましい。なお、上記エッチング速度の下限は、圧電素子の生産性の観点から決めることができ、このような観点から、上記エッチング速度は、０．２μｍ／分以上であることが好ましい。
【００４９】
上記第２のエッチング工程は、上記エッチング液中の濃度が、上記圧電体切片の他端側（上記テーパの先端側）に比べて上記圧電体切片の一端側（上記テーパの基端側）で高くなる条件で上記複数の圧電体切片をエッチングする工程である。ここで、エッチング液の濃度が「高い」とは、第２のエッチング工程において圧電体切片のエッチングが、その他端側に比べてその一端側で十分に速くに進行する程度の濃度差で、一端側におけるエッチング液の濃度がより高い（実質的に高い）ことを意味する。
【００５０】
上記エッチング液の濃度が上記他端側に比べて上記一端側で高くなる条件は、例えば、（１）上記エッチング液の撹拌速度を上記他端側に比べて上記一端側でより速くすること、（２）圧電体切片を収容したときに上記一端側の容積が比べて上記他端側の容積よりも狭い形状のエッチング槽を用いること、（３）上記圧電体切片を上記エッチング液内においてその他端側が接するように支持面部上に配置すること、（４）圧電体切片をエッチング液内においてその並列方向がエッチング液の流動方向に沿う向きに配置すること、および、これらの方法のうちの二以上の組み合わせ、によって満たすことが可能である。
【００５１】
上記エッチング液は、上記圧電体切片の溶出によって消費される。上記（１）の方法によれば、圧電体切片の表面近傍に存在する、エッチングに供されてその有効濃度が低くなったエッチング液が、圧電体切片の一端側で、その他端側よりも速くに入れ替わる。よって、上記エッチング液の濃度が上記他端側に比べて上記一端側で高くなる。
【００５２】
上記（２）の方法によれば、エッチング槽内におけるエッチング液の撹拌による対流または自然対流が圧電体切片の他端側で、その一端側よりも抑制される。よって、エッチングに供されてその有効濃度が低くなったエッチング液が、上記他端側において上記一端側よりも滞留し、その結果、上記エッチング液の濃度が上記他端側に比べて上記一端側で高くなる。
【００５３】
上記（３）または（４）の方法によれば、圧電体切片間の隙間における圧電体切片の他端側で、エッチングに供されてその有効濃度が低くなったエッチング液が滞留する。よって、上記エッチング液の濃度が上記他端側に比べて上記一端側で高くなる。
【００５４】
上記支持面部は、複数の上記圧電体切片の他端側が接触するように上記圧電体切片を配置可能な面を有する範囲において、適宜に選ぶことができる。たとえば、上記支持面部は、前述のトールビーカーなどのエッチング槽の底面の部分であってもよいし、エッチング槽の側壁の部分であってもよいし、エッチング槽以外の部分、例えば、エッチング液中に配置される平板、であってもよい。なお、複数の圧電体切片における全ての圧電体切片がその他端縁で支持面部に接していてもよいが、一部の圧電体切片の他端縁のみが支持面部に接していてもよいし、上記他端縁の一部のみが支持面部に接していてもよい。
【００５５】
上記支持面部の材質は、限定されないが、上記支持面部が、上記エッチング液に溶出する材料で構成されていることは、圧電体切片の他端側に比べて一端側においてエッチング液の濃度を高める観点からより好ましい。このような材料の支持面部に圧電体切片の他端が接していると、圧電体切片の他端側のエッチング液は、圧電体切片のみならず支持面部の溶出にも消費され、かつこのように消費されたエッチング液が圧電体切片の他端側に滞留する。よって、圧電体切片の他端側でのエッチング液の濃度を、一端側のそれに比べて相対的により一層低くすることが可能となる。上記支持面部の材料の例には、ガラスなどの無機酸化物が含まれる。
【００５６】
なお、上記第２のエッチング工程におけるエッチング液の濃度、温度および撹拌速度は、適宜に決めることが可能であり、例えば、第１のエッチング工程におけるそれらと同じであってもよいし、異なっていてもよい。また、第２のエッチング工程において、これらは一定であってもよいし、これらを適宜に変更させてもよい。
【００５７】
上記製造方法は、本実施の形態の効果を奏する範囲において、上記エッチング工程以外の他の工程をさらに含んでいてもよい。たとえば、上記製造方法は、圧電素子における圧電体の所望の形状に応じた他の工程をさらに含んでいてもよい。
【００５８】
たとえば、上記圧電体切片の形状が板状である場合では、上記製造方法は、エッチングされた隣り合う圧電体切片間の間隔を一定に調整するギャップ調整工程と、間隔が調整された隣り合う上記圧電体切片の間に樹脂を充填する樹脂充填工程とをさらに含んでもよい。
【００５９】
上記ギャップ調整工程は、圧電素子の製造における圧電体間の間隔を調整する公知の技術を利用するによって行うことができる。たとえば、上記ギャップ調整工程は、その粒径が整えられている樹脂粒子のスラリー中にエッチング工程後の圧電体切片群を浸漬し、引き上げることによって行うことができる。このような方法によれば、上記圧電体切片間に上記樹脂粒子が、隣り合う圧電体切片によって挟持されるように配置され、隣り合う圧電体切片間の間隔は、当該樹脂粒子の粒径と同じ大きさの間隔に調整される。
【００６０】
このとき調整される間隔は、小さすぎると圧電素子において隣り合う圧電体が互いに干渉することがあり、大きすぎると圧電体の緻密な配置による所期の圧電特性が達成されないことがある。このような観点から、上記間隔は、エッチング後の圧電体切片の幅に対して０．３〜２倍であることが好ましい。
【００６１】
上記樹脂充填工程は、間隔が調整された圧電体切片間に、毛管現象を利用して液状の樹脂を導入することによって行うことができる。
【００６２】
なお、液状の樹脂の粘度によっては、上記ギャップ調整工程と上記樹脂充填工程とを一度に行うことができる。このような方法は、例えば、上記圧電体切片群を、特定の粘度を有する液状の樹脂に浸漬し、引き上げることによって行うことができる。この方法によれば、その粘度に応じた量で樹脂が圧電体切片の表面に付着する。たとえば、液状の樹脂の粘度を高くすることによって、上記圧電体切片の表面における上記樹脂の付着量をより多くする（上記表面に樹脂をより厚く付着させる）ことができる。よって、隣り合う圧電体切片間には上記樹脂が充填され、かつ、当該圧電体切片間の間隔は、当該樹脂の付着量に応じた特定の間隔に調整される。
【００６３】
図２は、圧電体基板から板状の圧電体を有する圧電素子を製造する工程の一例を模式的に示す図である。
【００６４】
圧電体基板（例えばＰＭＮ−ＰＴ基板）１は、ダイシングによってＸ方向に切り込まれる。こうして、Ｘ方向を長手方向とし、Ｚ方向を短手方向（圧電体コンポジットの厚さとなる方向）とし、Ｙ方向を厚さ方向（圧電体コンポジットにおける個々の圧電体の幅となる方向）とする複数の板状の圧電体切片２が形成される。板状の圧電体切片２において、長さとはＸ方向の長さであり、厚さとはＺ方向における長さであり、幅とはＹ方向における長さである。ダイシングによる切り込みは、圧電体基板１のＸ方向における一端部を残して形成されており、圧電体切片２は、いずれも、Ｘ方向における一端で圧電体基板１の一端部に接続している。なお、Ｘ、Ｙ、Ｚの各方向は、図示されているように、互いに直交する。
【００６５】
圧電体切片２は、前述したエッチング液によりエッチングされる。このエッチングにより、圧電体切片２は、いずれも実質的に一定なエッチングに供され、圧電切片間２において、また各圧電切片２の長手方向において、実質的に一定の所期の幅を有するように成形される。
【００６６】
エッチングされた圧電体切片２は、上記スラリーに浸漬される。圧電体切片２間には、スラリー中の実質的に球状の樹脂粒子３が挟み込まれる。圧電体切片２間の間隔は、樹脂粒子３の粒径と同じ大きさの間隔となる。
【００６７】
次いで、圧電体切片２を乾燥させて圧電体切片２間の水を除去する。圧電体切片２間には、樹脂粒子３がそのまま配置されているとともに、水の留去によって空隙が形成される。次いで、上記空隙が形成された圧電体切片２群をエポキシ樹脂４に浸漬し、または、圧電体切片２間の隙間にエポキシ樹脂４を浸透させる。それにより、上記空隙にエポキシ樹脂４が毛管現象によって充満する。
【００６８】
上記隙間に充填されたエポキシ樹脂４を硬化させると、エッチング後の一定の幅を有する圧電体切片２が、樹脂粒子３による一定の間隔で樹脂４によって固定される。これを切断し、Ｚ方向（厚さ方向）における両端面に電極層５を形成する。上記両端面は、電極層５の形成の前に、前述したように、その表面粗さを調整するため、あるいは、圧電体コンポジットのＺ方向における厚さを調整するために研磨されてもよい。こうして、板状の圧電体と樹脂とが交互に配置してなる圧電体コンポジットを有する圧電素子が作製される。
【００６９】
あるいは、圧電体切片２は、例えば、前述した第１のエッチング工程および第２のエッチング工程を含むエッチング工程によって上記のエッチング液によりエッチングされてもよい（図２の（３））。図３Ａは、第１のエッチング工程の様子を模式的に示す図であり、図３Ｂは、第１のエッチング工程によりエッチングされた圧電体切片の形状を模式的に示す図である。また、図４Ａは、第２のエッチング工程の様子を模式的に示す図であり、図４Ｂは、第２のエッチング工程によりエッチングされた圧電体切片の形状を模式的に示す図である。
【００７０】
上記エッチング工程は、例えば、上記エッチング液を収容するガラス製のビーカー３１内で行われる。ビーカー３１は、不図示のマグネティックスターラー上に配置されており、撹拌子３２を有している。圧電体切片２は、ホルダ３３に保持された状態でビーカー３１の縁に係止されている。圧電体切片２は、圧電体切片２間の隙間のエッチング液が、撹拌子３２によるエッチング液の撹拌によって常時十分に入れ替わるように、エッチング液内に配置されている。たとえば、圧電体切片２は、その並列方向がエッチング液の撹拌方向を横切る向きで、エッチング液内においてホルダ３３に保持されている。
【００７１】
この状態でエッチング液が撹拌子３２によって撹拌されると、複数の圧電体切片２間の隙間を圧電体切片２に遮られずにエッチング液が流通し、その結果、圧電体切片２の表面は、均一にエッチングされる。前述したように、第１のエッチング工程前の圧電体切片２は、ダイシングによるテーパを有すると、圧電体切片２は、第１のエッチング工程によっていずれも実質的に一定なエッチングに供されるため、圧電体切片２は、上記のテーパを維持したままエッチングされる。このため、図３Ｂに示されるように、第１のエッチング工程後の圧電体切片２のＺ方向における一端面の幅Ｗ１は、依然として他端面の幅Ｗ２よりも広い。たとえば、Ｗ１を約１１μｍとすると、Ｗ２は約１０μｍである。
【００７２】
次いで、圧電体切片２は、図４Ａに示されるように、上記他端側（上記テーパの先端側）を下にしてビーカー３１の底に配置される。圧電体切片２は、例えば、エッチング液の撹拌方向がＹ方向に沿う向きで、その他端縁がビーカー３１の底に接するように配置される。ビーカー３１の底に置かれた圧電体切片２は、例えば、ホルダ３３によって上方から保持されることにより、ビーカー３１内に配置される。そして、エッチング液を撹拌子３２によって撹拌することにより、第２のエッチング工程が行われる。
【００７３】
第２のエッチング工程では、エッチング液の撹拌による流れは、圧電体切片２の一端側（上方）では滞りないものの、圧電体切片２によって遮られ、圧電体切片２間の隙間に位置するエッチング液は、滞留しやすい。よって、圧電体切片２の一端側は、撹拌によって供給されるエッチング液に晒され、圧電体切片２の他端側は、滞留しているエッチング液に晒される。撹拌によって供給されるエッチング液の有効成分の濃度は、実質的には一定であるのに対し、滞留しているエッチング液は、その有効成分がエッチングに供されてもエッチング液が入れ替わらない。また、エッチング液は、ビーカー３１の材料であるガラスも溶かす。このため、圧電体切片２の他端側で滞留しているエッチング液の濃度は低下し、第２のエッチング工程では、圧電体切片２の他端側で滞留しているエッチング液の低い濃度が維持される。
【００７４】
よって、第２のエッチング工程では、圧電体切片２の一端側におけるエッチング液の濃度が、他端側におけるそれよりも相対的に高い状態が形成される。このため、第２のエッチング工程では、圧電体切片２の一端側が，他端側に比べてより多くエッチングされる。よって、図４Ｂに示されるように、圧電体切片２のＹ方向における一端面側の幅Ｗ１は、他端面側の幅Ｗ２と実質的に同じになる。
【００７５】
こうして、上記のエッチング工程によって、いずれの圧電体切片２も、Ｙ方向の幅がＸ方向の全体に亘って一定となり、圧電切片間２において、また各圧電切片２の長手方向において、実質的に一定の所期の幅を有するように成形される。
【００７６】
次いで、エッチングされた圧電体切片２は、上記スラリーに浸漬される。圧電体切片２間には、スラリー中の実質的に球状の樹脂粒子３が挟み込まれる。圧電体切片２間の間隔は、樹脂粒子３の粒径と同じ大きさの間隔となる（図２の（４））。
【００７７】
また、例えば上記圧電体切片の形状が柱状である場合では、板状の圧電体のギャップ調整を圧電体切片が配列する平面方向における少なくとも二方向において適用することにより、いずれの配列方向においても所期の間隔で配列する圧電体コンポジットを形成することができる。
【００７８】
図５は、圧電体基板から柱状の圧電体を有する圧電素子を製造する工程の一例の前半部を模式的に示す図であり、図６は、圧電体基板から柱状の圧電体を有する圧電素子を製造する工程の一例の後半部を模式的に示す図である。
【００７９】
圧電体基板１は、ダイシングによってＸ方向およびＹ方向に切り込まれ、Ｚ方向を長手方向とし、Ｘ方向およびＹ方向を幅方向とする柱状の圧電体切片２２が形成される。圧電体切片２２の長さとは、Ｚ方向における長さであり、圧電体コンポジットの厚さ以上である。また、圧電体切片２２の幅とは、Ｘ、Ｙのそれぞれの方向における長さである。上記切り込みは、Ｚ方向における一端部を残して形成され、圧電体切片２２は、いずれも一端で圧電体基板１の一端部に一体的に接続している。上記切り込みの深さ（圧電体切片２２のＺ方向における長さ）は、例えば５０〜３００μｍである。
【００８０】
圧電体切片２２は、前述したエッチング液によりエッチングされる。このエッチングにより、圧電体切片２２は、前述した圧電体切片２と同様に、いずれも実質的に一定なエッチングに供され、実質的に一定の所期の幅を有するように成形される。
【００８１】
次いで、エッチングされた隣り合う圧電体切片２２の間に樹脂を充填する（第１充填工程）。こうして、エッチング後のＸＹ方向における位置関係が実質的に維持された状態で、圧電体切片２２がエポキシ樹脂に封入される。圧電体切片２２を封入しているエポキシ樹脂の部分を圧電体基板１の一端部から切り離して、一次封入体２３とする。
【００８２】
次いで、一次封入体２３における樹脂の部分をＸ方向に沿って切断して第１の樹脂板部２４を作製する（第１配列工程）。第１の樹脂板部２４は、Ｘ方向における一端部を残して樹脂の部分を切断することで形成されており、Ｘ方向に沿って一列に配列する複数の圧電体切片２２を封入する板状の樹脂塊である。
【００８３】
次いで、一次封入体２３における複数の並列する第１の樹脂板部２４を、前述の球状樹脂粒子を有するスラリーに浸漬し、次いで乾燥させる。こうして、隣り合う第１の樹脂板部２４間に上記樹脂粒子が導入され、第１の樹脂板部２４間の間隔が一定に調整される（図６参照、第１ギャップ調整工程）。
【００８４】
次いで、間隔が調整された複数の第１の樹脂板部２４の間には、エポキシ樹脂がさらに充填される（第２充填工程）。これにより、圧電体切片２２が、Ｙ方向における所期の間隔で固定された圧電体切片２２を封入する二次封入体２５が作製される。二次封入体２５は、その後のＸ方向のギャップ調整の作業を容易にするために、Ｙ方向における一端側にエポキシ樹脂の部分を有している。
【００８５】
次いで、二次封入体２５における圧電体切片２２間の樹脂の部分をＹ方向に沿って切断して第２の樹脂板部２６を作製する（第２配列工程）。第２の樹脂板部２６は、Ｙ方向における一端部を残して樹脂の部分を切断することで形成されており、Ｙ方向に沿って一列に配列する複数の圧電体切片２２を封入する板状の樹脂塊である。
【００８６】
次いで、二次封入体２５における第２の樹脂板部２６を上記スラリーに浸漬し、次いで乾燥させる。こうして、隣り合う第２の樹脂板部２６間に上記樹脂粒子が導入され、第２の樹脂板部２６間の間隔が一定に調整される（第２ギャップ調整工程）。
【００８７】
次いで、二次封入体２５における、間隔が調整された複数の第２の樹脂板部２６の間にエポキシ樹脂を充填する（第３充填工程）。これにより、圧電体切片２２は、Ｘ方向およびＹ方向の両方向において所期の間隔で固定される。Ｘ方向における間隔が調整された第２の樹脂板部２６群を二次封入体２５から切り離し、最終封入体を得る。
【００８８】
当該最終封入体は、そのまま、あるいはＺ方向における所期の長さ（例えば１００〜３００μｍ）に切断されて、圧電体と樹脂とが交互に配列してなる圧電体コンポジット２７となる。圧電体コンポジット２７のＺ方向（厚さ方向）における両端面を必要に応じて研磨してその表面粗さを調整し、当該両端面のそれぞれに電極層５を形成する。こうして、柱状の圧電体と樹脂とがＸ方向およびＹ方向の両方向において交互に配置してなる圧電体コンポジットを有する圧電素子が作製される。
【００８９】
また、上記製造方法は、上記ギャップ調整工程と、上記ギャップ調整工程で上記間隔が調整された上記複数の圧電体切片のそれぞれを仮止め部材で仮止めする仮止め工程と、上記仮止め工程で仮止めされている上記複数の圧電体切片の隣り合う圧電体切片の間に上記樹脂を充填して固化させて圧電体コンポジットを形成する固化工程とをさらに含んでいてもよい。これらの工程を含むことは、上記樹脂に、二液性のエポキシ樹脂のような、強い接着性と硬化後における十分な機械的強度とを発現する樹脂を用いることができ、このように圧電体コンポジットにおける機械的強度および接着性を高める観点から好ましい。
【００９０】
上記仮止め工程は、圧電体切片の間の調整された大きさの隙間を維持した状態で複数の圧電体切片を可逆的に固定可能な範囲において、適宜に行うことが可能である。当該仮止め工程は、仮止めのための適当な仮止め部材を用いて行うことができる。
【００９１】
たとえば、上記仮止め工程は、複数の圧電体切片を基板上に載置する工程と、基板上の上記複数の圧電体切片を、その並列方向における両側からサポート材で挟む工程と、上記基板における上記並列方向の上記サポート材よりも外側の部分間に粘着テープを架け渡して、上記基板、上記サポート材およびそれにより挟まれた上記複数の圧電体切片のそれぞれを上記粘着テープで接着する工程とによって行うことが可能である。上記の仮止め工程では、上記基板、上記サポート材および上記粘着テープは、仮止め部材に相当する。
【００９２】
上記基板は、ギャップ調整された複数の圧電体切片を載置可能な範囲において適宜に選ぶことができる。上記基板は、作製された圧電体コンポジットの取り外しを容易にする観点から、少なくともその表面がフッ素樹脂のような離型性に富む材料で構成されている部材であることが好ましい。
【００９３】
上記サポート材は、複数の並列する上記圧電体切片をその並列方向の両側から挟むことが可能である範囲において適宜に決めることが可能である。上記サポート材は、一体でもよいし複数でもよい。また、上記基板に載置したときの上記サポート材の高さは、上記圧電体切片におけるそれ（前述の一端−他端間の距離）よりも若干短いことが、上記粘着テープが個々の圧電体切片に接触可能なことからから好ましい。
【００９４】
上記サポート材の材料は、限定されないが、上記粘着テープの粘着性が、個々の圧電体切片に対するそれと同様に十分に発現される観点から、圧電体であることが好ましく、圧電体切片のそれと同じであることが好ましい。
【００９５】
上記粘着テープは、少なくとも基板の表面に接着可能な範囲において適宜に選ぶことが可能である。上記粘着テープは、基板の表面の他に、上記サポート材および上記圧電体切片に対しても十分な接着性を有しすることが、圧電体切片を十分強固に仮止めする観点から好ましく、耐熱性、耐薬品性などの耐性を十分に有することが、仮止め時の圧電体切片を安定して固定する観点から好ましい。上記粘着テープの例には、カプトンテープ（「カプトン」は、デュポン社の登録商標）が含まれる。
【００９６】
上記固化工程は、上記樹脂の種類に応じて適宜に行うことが可能である。たとえば、上記隙間への上記樹脂の充填は、間隔が調整された圧電体切片間に、毛管現象を利用して液状の樹脂を導入することによって行うことができる。また、上記樹脂の固化は、加熱、加湿、減圧およびこれらの組み合わせによって適宜に行うことが可能である。
【００９７】
たとえば、上記仮止め工程から上記固化工程は、以下のようにして行うことができる。まず、図７に示されるように、圧電体切片２を基板５１上に固定する。基板５１は、フッ素樹脂製である。まず、Ｚ方向を垂直方向として圧電体切片２を基板５１上に置く。次いで、圧電体切片２をＹ方向の両側から挟むようにサポート材５２を基板５１上に配置する。サポート材５２は、圧電体製の角棒であり、その高さ（Ｚ方向の長さ）は、圧電体切片２のそれよりもわずかに低い。次いで、サポート材５２よりもＹ方向の外側の基板５１の表面間を、粘着テープ５３で止める。粘着テープ５３は、カプトンテープである。粘着テープ５３は、基板５１の表面、サポート材５２の縁部および個々の圧電体切片２の上端縁のそれぞれに、張られた状態で接着する。圧電体切片２は、こうして、Ｙ方向における間隔が一定に保たれた状態で基板５１上に固定される。
【００９８】
次いで、圧電体切片２を乾燥させて圧電体切片２間の水を除去する。圧電体切片２間には、樹脂粒子３がそのまま配置されているとともに、水の留去によって空隙が形成される。次いで、上記空隙が形成された圧電体切片２群をエポキシ樹脂４に浸漬し、または、圧電体切片２間の隙間にエポキシ樹脂４を浸透させる。それにより、上記空隙にエポキシ樹脂４が毛管現象によって充満する。
【００９９】
上記隙間に充填されたエポキシ樹脂４を硬化させると、エッチング後の一定の幅を有する圧電体切片２が、樹脂粒子３による一定の間隔で樹脂４によって固定される。こうして、エッチング後の圧電体切片２のそれぞれが樹脂によって固定されてなる圧電体コンポジットが形成される。その後、粘着テープ５３を基板５１および圧電体切片２から剥がし、基板５１から圧電体コンポジットを外し、これを切断し（図２の（６））、Ｚ方向（厚さ方向）における両端面に電極層５を形成する（図２の（７））。こうして、板状の圧電体と樹脂とが交互に配置してなる圧電体コンポジットを有する圧電素子が作製される。
【０１００】
また、上記製造方法は、上記圧電体コンポジットに電極を形成するための工程として、上記圧電体コンポジットにおける全ての上記圧電体が露出する端面（圧電体コンポジットの厚さ方向における端面）を研磨して当該端面の表面粗さを調整する表面粗さ調整工程と、研磨された上記端面に電極を配置する電極配置工程とをさらに含んでいてもよい。
【０１０１】
上記表面粗さ調整工程は、圧電素子の製造における圧電体コンポジットの端面の表面粗さを調整するための公知の方法を利用して行うことができる。たとえば、上記表面粗さ調整工程は、例えば、その粒径が０．５、１、２μｍの各種砥粒を用いるブラスト処理などの公知の方法によって行うことができる。上記端面の表面粗さは、例えば、形成される電極の密着性（圧電体コンポジットによるアンカー効果）を高める観点から、算術平均粗さＲａで１５０〜２５０ｎｍであることが好ましい。
【０１０２】
上記電極配置工程も、圧電素子の製造における圧電体コンポジットの端面に電極を形成するための公知の方法を利用して行うことができる。また、電極の材料には、圧電素子における電極の材料として使用可能な公知の物質、化合物から適宜に決めることができる。たとえば、上記電極配置工程は、メッキ、スパッタリングまたは蒸着によって行うことができる。
【０１０３】
また、上記製造方法は、上記圧電体コンポジットにおける一対の端面を研磨する工程をさらに含んでいてもよい。当該一対の端面とは、圧電体コンポジット中の個々の圧電体が上記一対の端面の両方に露出するか、または露出すべき面であり、圧電体コンポジットにおける圧電体の延出方向の両端面とも言える。
【０１０４】
上記の研磨工程は、上記圧電体コンポジットの厚さを調整する観点から好適である。厚さの調整のための研磨は、圧電体コンポジットの厚さの調整で利用される公知の技術によって行うことができる。圧電体コンポジットの厚さは、その用途に応じて適宜に決めることができ、例えば１００〜３００μｍである。
【０１０５】
また、上記研磨工程は、圧電体コンポジットにおける電極が形成されるべき端面の粗さを調整する観点から好適である。表面粗さの調整のための研磨は、圧電素子の製造における圧電体コンポジットの端面の表面粗さを調整するための公知の方法を利用して行うことができる。たとえば、表面粗さの調整のための上記研磨工程は、例えば、その粒径が０．５、１、２μｍの各種砥粒を用いるブラスト処理などの公知の方法によって行うことができる。上記端面の表面粗さは、例えば、形成されるべき電極の当該端面への密着性（圧電体コンポジットによるアンカー効果）を高める観点から、算術平均粗さＲａで１５０〜２５０ｎｍであることが好ましい。
【０１０６】
前述したように、ダイシングによって上記圧電体基体に切り込みを入れて並列する複数の圧電体切片を形成した場合では、当該圧電体切片における切断面には、上記ダイシングの刃に形成されているテーパが転写されることがある。上記の転写によるテーパを有する圧電体切片をエッチングすると、エッチング後の圧電体切片にも上記のテーパが維持されていることがある。エッチング後の圧電体切片が上記テーパを有していると、圧電体コンポジットの作製時に圧電体切片が傾く素子倒れを生じ、その結果、圧電素子の歩留まりが下がることがある。このように、エッチングを含む圧電体コンポジットの作製には、素子倒れを抑制する観点から検討の余地が残されている。本実施の形態のうち、前述した第１および第２のエッチング工程を含む形態は、圧電体コンポジットの作製における素子倒れを抑制することが可能な圧電素子の製造方法を提供する、という課題を解決する一手段となっている。
【０１０７】
すなわち、上記第１、第２のエッチング工程を含む形態では、圧電体基体の切断時などによる個々の圧電体切片のテーパの傾斜を、エッチング工程で実質的に消失させるために、並列する複数の圧電体切片の全表面を均等にエッチングする等方的なエッチングと、当該圧電体切片の上記のテーパ部の基端側を優先してエッチングする異方的なエッチングを組み合わせたエッチングを行う。上記の実施の形態によれば、複数の圧電体切片の並列方向における厚みを実質的に均一にすることができ、よって、圧電体コンポジットの作製における素子倒れを抑制することができる。すなわち、上記の実施の形態によれば、切断加工時にできたテーパを、エッチング工程でキャンセルすることができる。これにより、圧電体切片のパイル時に素子倒れがなくなり、均等に配列された圧電体コンポジットを得ることができる。
【０１０８】
上記圧電素子は、超音波プローブに適用可能である。当該超音波プローブは、例えば、複数の上記圧電素子が配列してなる超音波トランスデューサーを有し得る。上記圧電素子は、圧電特性に優れていることから、それを有する超音波プローブは、送受信感度に優れるとともに高空間分解能と長距離測定との両方を実現可能である。
【０１０９】
よって、上記超音波プローブは、超音波撮像装置に適用可能であり、特に、超音波診断装置または非破壊検査装置の超音波プローブに適している。当該超音波撮像装置は、上記超音波プローブを有することから、遠距離でも高い空間分解能を発現し、医用診断、非破壊検査において確度の高い診断をもたらし得る精緻な検査結果を提供できる。
【０１１０】
以上の説明から明らかなように、本実施の形態における圧電素子の製造方法は、Ｐｂ系圧電材料で構成された圧電体と樹脂とが交互に配列されている圧電体コンポジットを含む圧電素子の製造方法であって、ダイシングによって形成された並列する複数の圧電体切片をエッチング液でエッチングする工程を含み、上記エッチング液には、０．１〜２０質量％のヘキサフルオロケイ酸を含有する液を用いる。よって、上記製造方法によれば、複数の圧電体切片をウェットエッチングによって均一にエッチングすることができる。その結果、圧電体コンポジットの歩留まりを抑制することができ、圧電体コンポジットおよび圧電素子の生産性をより高めることができる。
【０１１１】
上記エッチング液が硝酸、フッ化アンモニウムおよびフッ化ナトリウムからなる群から選ばれる一以上の化合物をそれぞれ１〜１０質量％の含有量でさらに含有することは、エッチングを促進する観点からより一層効果的である。
【０１１２】
また、上記エッチングする工程におけるエッチング速度が２μｍ／分未満であることは、エッチングの均一性を高める観点からより一層効果的である。
【０１１３】
また、上記並列する複数の上記圧電体切片がいずれも圧電体基体から一体的に接続していることは、エッチング工程における圧電体切片の取り扱い性を高める観点からより一層効果的である。
【０１１４】
また、エッチングされた上記圧電体切片が３０μｍ以下の幅と８０μｍ以上の厚さとを有することは、圧電体コンポジットの製造における上記のエッチングによる長所が反映されやすく、好ましい。
【０１１５】
また、上記複数の圧電体切片のそれぞれが一端から他端に向かうテーパを有し、上記エッチング工程が、上記エッチング液の濃度が上記圧電体切片の一端側および他端側で同じとなるように上記エッチング液を上記圧電体切片に対して相対的に流動させて上記複数の圧電体切片をエッチングする第１のエッチング工程と、上記エッチング液の濃度が、上記圧電体切片の他端側に比べて上記圧電体切片の一端側で高くなる条件で上記複数の圧電体切片をエッチングする第２のエッチング工程とを含むことは、複数の圧電体切片の並列方向における厚みを実質的に均一にする観点、およびそれによって圧電体コンポジットの作製における素子倒れを抑制する観点、からより一層効果的である。
【０１１６】
また、上記第１のエッチング工程が、上記複数の圧電体切片間の隙間を上記圧電体切片に遮られずに通過する向きに上記エッチング液を流動させる工程であることは、圧電体切片におけるエッチング液に浸漬されている部分を均一にエッチングする観点からより一層効果的である。
【０１１７】
また、上記第２のエッチング工程が、上記複数の圧電体切片の並列方向に沿って上記エッチング液を、上記他端側に比べて上記一端側でより速く流動させる工程であることは、圧電体切片における上記他端側に向かう上記テーパを解消させて直胴形状の圧電体切片を形成する観点からより一層効果的である。
【０１１８】
また、上記第２のエッチング工程において、上記複数の圧電体切片が、上記他端で支持面部に接触するように上記エッチング液中に配置されていることは、圧電体切片における上記他端側の部分に比べて一端側の部分をより優先してエッチングする観点からより効果的であり、上記支持面部が上記エッチング液に溶出する材料で構成されていることは、上記の観点からより一層効果的である。
【０１１９】
また、上記圧電体切片の形状が板状であり、上記製造方法が、上記エッチングされた隣り合う上記圧電体切片間の間隔を一定に調整する工程と、間隔が調整された隣り合う上記圧電体切片の間に樹脂を充填する工程とをさらに含むことは、板状の圧電体が所期の間隔で配列する圧電素子を製造する観点からより一層効果的である。
【０１２０】
また、上記圧電体切片の形状が柱状であり、上記製造方法が、上記エッチングされた隣り合う圧電体切片の間に樹脂を充填する第１充填工程と、上記圧電体切片間の樹脂の部分を、上記エッチングされた圧電体切片の平面方向における二つの配列方向のうちの第１の方向に沿って切断して、複数の上記圧電体切片が上記第１の方向に沿って一列に配列して上記樹脂に封じられている第１の樹脂板を作製する第１配列工程と、複数の並列する上記第１の樹脂板の隣り合う上記第１の樹脂板の間隔を一定に調整する第１ギャップ調整工程と、間隔が調整された複数の上記第１の樹脂板の間に樹脂を充填する第２充填工程と、上記圧電体切片間の樹脂の部分を、上記配列方向のうちの第２の方向に沿って切断して、複数の上記圧電体切片が上記第２の方向に沿って一列に配列して上記樹脂に封じられている第２の樹脂板を作製する第２配列工程と、複数の並列する上記第２の樹脂板の隣り合う上記第２の樹脂板の間隔を一定に調整する第２ギャップ調整工程と、間隔が調整された複数の上記第２の樹脂板の間に樹脂を充填する第３充填工程とをさらに含むことは、柱状の圧電体が平面方向に所期の間隔で配列する圧電素子を製造する観点からより一層効果的である。
【０１２１】
また、上記製造方法が、上記エッチング工程でエッチングされた上記複数の圧電体切片の隣り合う圧電体切片の間隔を調整するギャップ調整工程と、上記ギャップ調整工程で上記間隔が調整された上記複数の圧電体切片のそれぞれを仮止め部材で仮止めする仮止め工程と、上記仮止め工程で仮止めされている上記複数の圧電体切片の隣り合う圧電体切片の間に上記樹脂を充填して固化させて圧電体コンポジットを形成する固化工程とをさらに含むことは、樹脂硬化時における圧電体切片の素子倒れを防止する観点、および、圧電体切片に対する樹脂の接着性を高める観点、からより効果的である。
【０１２２】
また、上記仮止め部材には、基板、サポート材および粘着テープを用い、上記仮止め工程が、上記複数の圧電体切片を上記基板上に載置する工程と、上記基板上の上記複数の圧電体切片を、その並列方向における両側から上記サポート材で挟む工程と、上記基板における上記並列方向の上記サポート材よりも外側の部分間に上記粘着テープを架け渡して、上記基板、上記サポート材およびそれにより挟まれた上記複数の圧電体切片のそれぞれを上記粘着テープで接着する工程とを含むことは、上記の観点、すなわち、樹脂硬化時における圧電体切片の素子倒れを防止する観点、および、圧電体切片に対する樹脂の接着性を高める観点、からより一層効果的である。
【０１２３】
また、上記製造方法が、上記圧電体コンポジットにおける、上記圧電体の延出方向における一対の端面を研磨する工程と、研磨された上記端面に電極を形成する工程とをさらに含むことは、圧電体コンポジットへの電極の接着性を高める観点からより一層効果的である。
【実施例】
【０１２４】
［ダイシング加工基板の作製］
圧電体基体として、長さ２０ｍｍ、幅２０ｍｍ、厚さ０．５ｍｍのＰＭＮ−ＰＴ基板（商品名「ＰＭＮ−ＰＴ／マグネシウムニオブ酸鉛チタン酸鉛」、日本海メディカル社製）を用意した。次いで、当該ＰＭＮ−ＰＴ基板の長手（Ｘ）方向における一端から他端側に至り、厚さ（Ｚ）方向に貫通する切り込みを、幅（Ｙ）方向において等間隔にダイシングによって複数形成し、上記基板の他端部に一体的に結合している３０枚の板状の圧電体切片を有するダイシング加工基板を作製した。なお、上記ＰＭＮ−ＰＴ基板における２０ｍｍ×２０ｍｍの表面の面方位は００１方位である。【０１２５】
ダイシング加工基板における各圧電体切片の長さ（Ｘ方向の長さ）は２５ｍｍであり、幅（Ｙ方向の長さ）は５０μｍ（＝０．０５ｍｍ）であり、厚さ（Ｚ方向の長さ）は、５００μｍである。また、ダイシングによる切り込みの幅（Ｙ方向における長さ）は、２０μｍである。【０１２６】
［エッチング液１の調製］
下記成分を下記の量で混合し、エッチング液１を得た。
ヘキサフルオロケイ酸        ２質量％
硝酸                        ３質量％
フッ化アンモニウム          ２質量％
水                          残り【０１２７】
［エッチング液２〜４の調製］
フッ化アンモニウムを添加しない以外はエッチング液１の調製と同様にして、エッチング液２を得た。また、硝酸およびフッ化アンモニウムを添加しない以外はエッチング液１の調製と同様にして、エッチング液３を得た。さらに、フッ化アンモニウムに代えてフッ化ナトリウム（ＳＦ）を用いた以外はエッチング液１の調製と同様にして、エッチング液４を得た。【０１２８】
［エッチング液５〜８の調製］
ヘキサフルオロケイ酸およびフッ化アンモニウムの量をそれぞれ８質量％に、そして硝酸の量を１２質量％に、それぞれ変更した以外はエッチング液１の調製と同様にして、エッチング液８を得た。【０１２９】
ヘキサフルオロケイ酸およびフッ化アンモニウムの量がそれぞれ１質量％に、そして硝酸の量が１．５質量％になるようにエッチング液８を水で希釈して、エッチング液５を得た。また、ヘキサフルオロケイ酸およびフッ化アンモニウムの量がそれぞれ４質量％に、そして硝酸の量が６質量％になるようにエッチング液８を水で希釈して、エッチング液６を得た。さらに、ヘキサフルオロケイ酸およびフッ化アンモニウムの量がそれぞれ０．５質量％に、そして硝酸の量が０．７５質量％になるようにエッチング液８を水で希釈して、エッチング液７を得た。【０１３０】
［エッチング液９、１０の調製］
３７質量％の塩酸（ＨＡ）を用意し、エッチング液９とした。また、ヘキサフルオロケイ酸を添加しない以外はエッチング液１の調製と同様にして、エッチング液１０を得た。【０１３１】
［実施例１］
１００ｍＬのＰＴＦＥ（フッ素樹脂）製ビーカーに１００ｍＬのエッチング液１を撹拌子とともに収容し、マグネティックスターラーによって３００ｒｐｍの速度でエッチング液１を撹拌した。エッチング液１の温度（Ｅｔｅｍｐ）は２８℃である。【０１３２】
ダイシング加工基板のエッチングは、四つのステージで行った。第１のステージ（Ｓ１）では、３００ｒｐｍの回転速度で撹拌されているエッチング液１内における、撹拌によるエッチング液１の流れ方向に圧電体切片のＺ方向における一端側が対向する第１のエッチング位置に、上記ダイシング加工基板の圧電体切片の部分を配置する。第２のステージ（Ｓ２）では、３００ｒｐｍの回転速度のまま、エッチング液１内における、上記流れ方向に、圧電体切片のＺ方向における他端側が対向する第２のエッチング位置に、上記ダイシング加工基板の圧電体切片の部分を配置する。第３のステージ（Ｓ３）では、２００ｒｐｍの回転速度で撹拌されているエッチング液１内における第１のエッチング位置に上記圧電体切片の部分を配置する。第４のステージ（Ｓ４）では、２００ｒｐｍの回転速度で撹拌されているエッチング液１内における第２のエッチング位置に上記圧電体切片の部分を配置する。【０１３３】
第１ステージおよび第２ステージのエッチング時間（Ｅｔｉｍｅ）をそれぞれ３０分間とし、第３ステージおよび第４ステージのエッチング時間をそれぞれ１０分間として、ウェットエッチングされた圧電体切片群を有するエッチング加工基板１を得た。【０１３４】
次いで、得られたエッチング加工基板１の圧電体切片の部分を樹脂エマルションに浸漬してゆすぎ、圧電体切片間に樹脂粒子を導入した。上記樹脂エマルションには、粒径１２μｍの球形のポリスチレン系粒子が水中に分散してなるポリマーラテックス粒子（「ｍｉｃｒｏｍｅｒ」、コアフロント株式会社製）３ｍＬを、２０ｍＬの超純水に添加、混合して調製した。そして、上記樹脂エマルションでゆすいだエッチング加工基板１を、フッ素コートされた樹脂シートの上に置き、乾燥させた。【０１３５】
次いで、上記樹脂シート上の乾燥させたエッチング加工基板１に、二液性エポキシ樹脂Ｃ−１１６３（株式会社テスク製）を供給し、圧電体切片間の間隙に液状の上記エポキシ樹脂を充填させる。そして、充填されたエポキシ樹脂中の気泡を除去するために、エポキシ樹脂を間隙に充填したエッチング加工基板１を減圧雰囲気（１０−３Ｐａ）に３０分間放置した。次いで、５０℃の環境下にエッチング加工基板１を２０時間静置し、上記エポキシ樹脂を硬化させた。【０１３６】
そして、所望の間隔で配置された板状の圧電体切片と樹脂とが交互に配置されている樹脂硬化部を、Ｘ方向（圧電体切片の長手方向）における所定の長さとなるようにＹ方向（圧電体切片と樹脂とが配列している方向）へ切断し、こうして、所望の間隔で配置された板状の圧電体切片と樹脂とが交互に配置されてなる圧電体コンポジット１を得た。【０１３７】
次いで、圧電体コンポジット１のＺ方向における端面を、ムサシノ電子株式会社製の研磨機と９μｍ砥粒とを用いて研磨して圧電体コンポジット１の厚さ（Ｚ方向における長さ）を調整し、次いで３μｍ砥粒で研磨して当該端面表面粗さを調整した。圧電体コンポジット１の厚さは２００μｍであり、上記端面の表面粗さは、算術平均粗さＲａで８０ｎｍであった。【０１３８】
次いで、圧電体コンポジット１（符号４１）のＹ方向およびＺ方向の端面に、スパッタによって電極層を形成した。図８Ａは、実施例で作製した圧電素子の構造を模式的に示す平面図であり、図８Ｂは、図８Ａに示される圧電素子の構造を模式的に示す側面図である。また、図８Ｃは、図８Ａに示される圧電素子をＸ方向に沿って切断したときの断面の一部を拡大して模式的に示す拡大断面図である。【０１３９】
上記電極層は、圧電体コンポジット１側に配置された、厚さ４ｎｍのクロム（Ｃｒ）の層と、その上に配置された、厚さ４５０ｎｍの金（Ａｕ）の層とによって構成されている。そして、図８Ａおよび図８Ｂに示されるように、圧電体コンポジット１におけるＺ方向における一端面のＸ方向に沿う両側部のそれぞれに、切断機を用いて切れ込みを形成し、上記電極層にプラス極となる部分（正極部）４２とマイナス極になる部分（負極部）４３とを形成した。【０１４０】
次いで、バッキングプレート４４、フレキシブル基板（ＦＰＣ）４５、タングステンの板で構成されたデマッチング層（ＤＭＬ）４６および上記電極層を有する圧電体コンポジット１（符号４１）を、この順で重ねて接合し、圧電積層体１を得た。圧電積層体１において、圧電体コンポジット１は、ＤＭＬ４６の反対側に上記切れ込みを有するように配置されている。なお、バッキングプレートの厚さは２ｍｍであり、ＦＰＣの厚さは６０μｍであり、ＤＭＬの厚さは５０μｍである。【０１４１】
次いで、図８Ｃに示されるように、圧電積層体１に、Ｙ方向に延出し、上記電極層からＦＰＣに至る、幅２０μｍの第１の切れ込みをＸ方向における２００μｍのピッチで形成する。第１の切れ込みは、圧電素子１における画素を区画している。さらに、圧電積層体１の各画素に、Ｙ方向に延出し、上記電極層からＤＭＬに至る、幅２０μｍの第２の切れ込みをＸ方向における４０μｍのピッチで形成する。こうして、圧電体切片と樹脂とによる周期的な構造に対して垂直な方向にダイシングされた圧電素子１を製造した。【０１４２】
圧電素子１のＸ方向の端面を、株式会社キーエンス製の光学顕微鏡を用いて５００倍の倍率で観察し、圧電体コンポジット１における圧電体のそれぞれの幅（Ｙ方向における長さ）を測定した。上記圧電体の幅は、平均で１０μｍであり、上記樹脂の幅は、平均で１２μｍであった。【０１４３】
さらに、上記圧電体の幅の最大値と最小値とを求め、当該最大値から当該最小値を引いた差ΔＷ（μｍ）を素子幅のばらつきとして求めた。さらに、上記圧電体の幅の平均値とエッチング時間とから、エッチング速度（Ｅｒａｔｅ）を求めた。圧電素子１におけるΔＷは２μｍであり、Ｅｒａｔｅは０．５μｍ／分であった。なお、本実施例では、ΔＷが５μｍ以下を合格とした。【０１４４】
［実施例２］
エッチング液１に代えてエッチング液２を用い、エッチング時間を第１ステージで１０分間、第２ステージで１０分間、第３ステージで６０分間、第４ステージで６０分間、合計で１４０分間とする以外は上記の圧電素子１の製造と同様にして、圧電素子２を製造した。圧電素子２におけるΔＷは２μｍであり、Ｅｒａｔｅは０．３μｍ／分であった。【０１４５】
［実施例３］
エッチング液１に代えてエッチング液３を用い、エッチング時間を第１ステージで３０分間、第２ステージで３０分間、第３ステージで１５０分間、第４ステージで１５０分間、合計で４００分間とする以外は上記の圧電素子１の製造と同様にして、圧電素子３を製造した。圧電素子３におけるΔＷは２μｍであり、Ｅｒａｔｅは０．１５μｍ／分であった。【０１４６】
［実施例４］
エッチング液１に代えてエッチング液４を用い、エッチング時間を第１ステージで１０分間、第２ステージで１０分間、第３ステージで３５分間、第４ステージで３５分間、合計で９０分間とする以外は上記の圧電素子１の製造と同様にして、圧電素子４を製造した。圧電素子４におけるΔＷは２μｍであり、Ｅｒａｔｅは０．４５μｍ／分であった。【０１４７】
［実施例５］
エッチング液１に代えてエッチング液５を用い、エッチング時間を第１ステージで１５分間、第２ステージで１５分間、第３ステージで９０分間、第４ステージで９０分間、合計で２１０分間とする以外は上記の圧電素子１の製造と同様にして、圧電素子５を製造した。圧電素子５におけるΔＷは２μｍであり、Ｅｒａｔｅは０．１９μｍ／分であった。【０１４８】
［実施例６］
エッチング液１に代えてエッチング液６を用い、エッチング時間を第１ステージで５分間、第２ステージで５分間、第３ステージで１５分間、第４ステージで１５分間、合計で４０分間とする以外は上記の圧電素子１の製造と同様にして、圧電素子６を製造した。圧電素子６におけるΔＷは２μｍであり、Ｅｒａｔｅは１．０μｍ／分であった。【０１４９】
［実施例７］
エッチング液１に代えてエッチング液７を用い、エッチング時間を第１ステージで６０分間、第２ステージで６０分間、第３ステージで１８５分間、第４ステージで１８５分間、合計で４９０分間とする以外は上記の圧電素子１の製造と同様にして、圧電素子７を製造した。圧電素子７におけるΔＷは１．５μｍであり、Ｅｒａｔｅは０．０８μｍ／分であった。【０１５０】
［実施例８］
エッチング液１に代えてエッチング液８を用い、エッチング時間を第１ステージで３分間、第２ステージで３分間、第３ステージで４．５分間、第４ステージで４．５分間、合計で１５分間とする以外は上記の圧電素子１の製造と同様にして、圧電素子８を製造した。圧電素子８におけるΔＷは４μｍであり、Ｅｒａｔｅは２．７μｍ／分であった。【０１５１】
［実施例９］
エッチング温度を３２℃に変更し、エッチング時間を第１ステージで１５分間、第２ステージで１５分間、第３ステージで７２．５分間、第４ステージで７２．５分間、合計で１７５分間とする以外は上記の圧電素子１の製造と同様にして、圧電素子９を製造した。圧電素子９におけるΔＷは２μｍであり、Ｅｒａｔｅは０．２３μｍ／分であった。【０１５２】
［実施例１０］
エッチング温度を４９℃に変更し、エッチング時間を第１ステージで３分間、第２ステージで３分間、第３ステージで４．５分間、第４ステージで４．５分間、合計で１５分間とする以外は上記の圧電素子１の製造と同様にして、圧電素子１０を製造した。圧電素子１０におけるΔＷは４μｍであり、Ｅｒａｔｅは２．７μｍ／分であった。【０１５３】
［実施例１１］
エッチング温度を２０℃に変更し、エッチング時間を第１ステージで１００分間、第２ステージで１００分間、第３ステージで１５０分間、第４ステージで１５０分間、合計で５００分間とする以外は上記の圧電素子１の製造と同様にして、圧電素子１１を製造した。圧電素子１１におけるΔＷは１．５μｍであり、Ｅｒａｔｅは０．０８μｍ／分であった。【０１５４】
［実施例１２］
圧電体基体をＰＺＴ基板（商品名「Ｋ１０１」、リードテクノ社製）に変更し、エッチング温度を２０℃に変更し、エッチング時間を第１ステージから第４ステージのいずれのステージにおいても５分間、合計で２０分間とする以外は上記の圧電素子１の製造と同様にして、圧電素子１２を製造した。圧電素子１２におけるΔＷは３．７μｍであり、Ｅｒａｔｅは２．０μｍ／分であった。【０１５５】
［実施例１３］
圧電体基体をＰＩＮ−ＰＭＮ−ＰＴ基板（商品名「ＰＩＮ−ＰＭＮ−ＰＴ（Ｌｅａｄ  Ｉｎｄｉｕｍ  Ｎｉｏｂａｔｅ−Ｌｅａｄ  Ｍａｇｎｅｓｉｕｍ  Ｎｉｏｂａｔｅ−Ｌｅａｄ  Ｔｉｔａｎａｔｅ）」、ＣＴＧアドバンストマテリアルズ（ＣＴＧ  Ａｄｖａｎｃｅｄ  Ｍａｔｅｒｉａｌｓ）社製）に変更し、第３、第４ステージのエッチング時間をそれぞれ５分間、総エッチング時間を７０分間とする以外は上記の圧電素子１の製造と同様にして、圧電素子１３を製造した。圧電素子１３におけるΔＷは２μｍであり、Ｅｒａｔｅは０．５６μｍ／分であった。【０１５６】
［比較例１］
エッチング液１に代えてエッチング液９を用い、エッチング温度を８０℃に変更し、エッチング時間を第１ステージで５分間、第２ステージで５分間、第３ステージで１０分間、第４ステージで１０分間、合計で３０分間とする以外は上記の圧電素子１の製造と同様にして、圧電素子Ｃ１を製造した。圧電素子Ｃ１におけるΔＷは１３μｍであり、Ｅｒａｔｅは７．０μｍ／分であった。【０１５７】
［比較例２］
エッチング液１に代えてエッチング液１０を用いた以外は上記の圧電素子１の製造と同様にして、圧電素子Ｃ２を製造した。圧電素子Ｃ２におけるΔＷは６μｍであり、Ｅｒａｔｅは０．５μｍ／分であった。【０１５８】
圧電素子１〜１３、Ｃ１およびＣ２におけるエッチングの条件およびΔＷを表１に示す。なお、表中、「ＨＦＳ」はヘキサフルオロケイ酸を表し、「ＮＡ」は硝酸を表し、「ＡＦ」はフッ化アンモニウムを表す。【０１５９】
【表１】
2017199705.tif 000003
【０１６０】
上記の表から明らかなように、圧電素子１〜１３は、いずれも、圧電体と樹脂とが交互に配列する周期的な構造において、当該配列方向における圧電体の長さが圧電体の種類に関わらず実質的に均等である。そして、エッチング速度をより小さくすると、上記配列方向における圧電体の長さのばらつきがより一層小さくなる傾向が見られる。【０１６１】
これに対して、圧電素子Ｃ１は、当該配列方向における圧電体の長さのばらつきが大きい。これは、エッチング速度が高すぎ、また、エッチング液がヘキサフルオロケイ酸を含有していないために、エッチング液の撹拌の影響などの他の要因による圧電体切片間のエッチングの進行の差が顕著に現れたため、と考えられる。【０１６２】
また、圧電素子Ｃ２も、当該配列方向における圧電体の長さのばらつきが大きい。これは、エッチング液がヘキサフルオロケイ酸を含有していないために、エッチング液の撹拌の影響などの他の要因による圧電体切片間のエッチングの進行の差が、実施例のそれに比べてより大きく現れたため、と考えられる。【０１６３】
［参考例］
上記ＰＭＮ−ＰＴ基板に、表面からのＺ方向における深さが２００μｍの切り込みをダイシングによりＸ方向およびＹ方向のそれぞれに形成し、両方向に配列する複数の柱状の圧電体切片を有するダイシング加工基板を作製した。各圧電体切片のＸ方向およびＹ方向における幅は５０μｍであり、上記切り込みの幅は２０μｍである。【０１６４】
一方で、下記成分を下記の量で含有するエッチング液Ａ、Ｂをそれぞれ調製した。
（エッチング液Ａ）
ヘキサフルオロケイ酸      ４質量％
フッ化アンモニウム        １質量％
硝酸                      ６質量％
水                        残り
（エッチング液Ｂ）
フッ化アンモニウム      ４質量％
硝酸                    ６質量％
水                      残り【０１６５】
上記ダイシング加工基板の圧電体切片を、２８〜３０℃のエッチング液Ａに、前述したようにエッチング液Ａを撹拌しながら浸漬し、このように、ウェットエッチングにより、圧電体切片を幅が１０μｍの柱状に成形されたエッチング加工基板Ａを得た。エッチング量は２０μｍであり、エッチング速度は０．５３μｍ／分であった。【０１６６】
また、エッチング液Ａをエッチング液Ｂに代えた以外は、エッチング加工基板Ａの作製と同様にして、エッチング加工基板Ｂを作製した。エッチング加工基板Ｂにおける圧電体切片は、その幅が約１０μｍの柱状に成形されている。エッチング加工基板Ｂの作製におけるエッチング量は１６μｍであり、エッチング速度は０．６６μｍ／分であった。【０１６７】
図９Ａは、エッチング加工基板Ａにおける加工部を平面方向から７０倍に拡大して撮影した顕微鏡写真であり、図９Ｂは、当該加工部を斜め方向から３００倍に拡大して撮影した顕微鏡写真である。また、図１０Ａは、エッチング加工基板Ｂにおける加工部を平面方向から７０倍に拡大して撮影した顕微鏡写真であり、図１０Ｂは、当該加工部を斜め方向から３００倍に拡大して撮影した顕微鏡写真である。【０１６８】
図９Ａおよび図９Ｂから明らかなように、エッチング加工基板Ａにおける柱状の圧電体切片は、その基端から先端までの太さ（幅）が実質的に一定である。また、特に図９Ａから明らかなように、ＰＭＮ−ＰＴ基板の中央部および縁部のいずれの圧電体切片の太さも実質的に一定である。よって、エッチング液Ａによるウェットエッチングによれば、圧電体切片を一律にエッチングすることが可能であることが分かる。【０１６９】
これに対して、図１０Ａおよび図１０Ｂから明らかなように、エッチング加工基板Ｂにおける柱状の圧電体切片は、その基端に比べて先端部がより細い。また、ＰＭＮ−ＰＴ基板の中央部の圧電体切片に比べて、当該基板の縁部の圧電体切片は、その幅が全体的に細く、またその高さが全体的に低い。よって、エッチング液Ｂによるウェットエッチングでは、圧電体切片のエッチングにおいて、圧電体基板の平面方向におけるエッチング量にばらつきが生じることがあることが分かる。【０１７０】
［実施例１４］
前述の実施例と同様にして、下記ダイシング加工基板を用意した。このダイシング加工基板における各圧電体切片の長さ（Ｘ方向の長さ）は２５ｍｍであり、厚さ（Ｚ方向の長さ）は、５００μｍである。また、幅（Ｙ方向の長さ）のうち、上面側（Ｚ１側）の幅は、約５１μｍであり、下面側（Ｚ２側）の幅は、約５０μｍである。また、ダイシングによる切り込みの幅（隣り合う圧電体切片のＹ方向における対向する面間の距離）は、約２０μｍである。【０１７１】
まず、１００ｍＬのＰＴＦＥ製ビーカーに１００ｍＬのエッチング液１を撹拌子とともに収容した。エッチング液１の温度は２８℃である。【０１７２】
ダイシング加工基板のエッチングは、二つのステージで行った。第１のエッチングステージ（Ｓ１）は、上記ダイシング加工基板の圧電体切片の部分を、撹拌によるエッチング液１の流れ方向が圧電体切片のＺ方向に沿うように、エッチング液１内に配置して、エッチング液１を１００ｒｐｍの回転速度で撹拌することによって行った。第１のエッチングステージにおけるエッチング時間は８０分間であった。【０１７３】
次いで、第２のエッチングステージ（Ｓ２）は、上記ダイシング加工基板を、エッチング液１を収容した別のガラス製のビーカーの底に、ダイシング加工基板の上面側（Ｚ１側）が着底し、かつ撹拌によるエッチング液１の流れ方向が圧電体切片のＹ方向に沿うように配置して、エッチング液１を１００ｒｐｍの回転速度で撹拌することによって行った。第２のエッチングステージにおけるエッチング時間は１０分間であった。こうして、ウェットエッチングされた圧電体切片群を有するエッチング加工基板１４を得た。【０１７４】
次いで、得られたエッチング加工基板１４の圧電体切片の部分を樹脂エマルションに浸漬してゆすぎ、圧電体切片間に樹脂粒子を導入した。上記樹脂エマルションには、粒径１２μｍの球形のポリスチレン系粒子が水中に分散してなるポリマーラテックス粒子（「ｍｉｃｒｏｍｅｒ」、コアフロント株式会社製）３ｍＬを、２０ｍＬの超純水に添加、混合して調製した。そして、上記樹脂エマルションでゆすいだエッチング加工基板１４を、フッ素コートされた作業基板の上に置き、乾燥させた。【０１７５】
次いで、上記作業基板上の乾燥させたエッチング加工基板１４を、Ｙ方向における両側から角棒状のサポート材で挟んで、各圧電体切片をＹ方向の両側から支持した。上記サポート材は、ＰＺＴ製の角棒であり、Ｚ方向における長さ（高さ）は３５０μｍであり、エッチング加工基板１４におけるそれ（４５０μｍ）よりもわずかに小さい。【０１７６】
次いで、エッチング加工基板１４に二液性エポキシ樹脂Ｃ−１１６３（株式会社テスク製）を供給し、圧電体切片間の間隙に液状の上記エポキシ樹脂を充填させる。そして、充填されたエポキシ樹脂中の気泡を除去するために、エポキシ樹脂を間隙に充填したエッチング加工基板１４を減圧雰囲気（１０−３Ｐａ）に３０分間放置した。そして、上記作業基板の表面、サポート材の上端縁部、およびエッチング加工基板１４の上面をカプトンテープで接着し、Ｙ方向においてサポート材からわずかに押圧されるように各圧電体切片を固定した。次いで、５０℃の環境下にエッチング加工基板１４を２０時間静置し、上記エポキシ樹脂を硬化させた。【０１７７】
そして、所望の間隔で配置された板状の圧電体切片と樹脂とが交互に配置されている樹脂硬化部を、Ｘ方向（圧電体切片の長手方向）における所定の長さとなるようにＹ方向（圧電体切片と樹脂とが配列している方向）へ切断し、こうして、所望の間隔で配置された板状の圧電体切片と樹脂とが交互に配置されてなる圧電体コンポジット１４を得た。【０１７８】
圧電体コンポジット１４における素子倒れの角度Ａを求めたところ、当該角度Ａは＋０．８°であった。なお、上記素子倒れの角度Ａは、圧電体コンポジット１４を、そのＸ方向における自由端側からＫＥＹＥＮＣＥ光学顕微鏡によって（例えば３００倍以上）に拡大して観察し、全体の２０％の数の圧電体切片を実質的に等間隔（例えば１００本の圧電体切片であるなら、５本に１本を均等に選定）に選出し、この練出された圧電体切片について、圧電体コンポジット１４の底面に対する垂線に対して当該圧電体切片の中心線がなす角度αの絶対値の平均値である。【０１７９】
なお、上記角度Ａの符号は、上記ダイシング加工基板の上面（Ｚ１側の表面）を圧電体コンポジット１４の底面としてＸ方向における自由端側から見たときに、上記中心線が右上がりの線となっている場合をプラスとし、上記中心線が右下がりの線となっている場合をマイナスと表示する。すなわち、ダイシングによるテーパがエッチングによって完全に相殺された場合（Ｚ１側とＺ２側の長さが同じ場合）をゼロとし、ダイシングによるテーパが残る場合をプラスとし、ダイシングによるテーパが完全に消失し、さらにエッチングによって逆方向のテーパが形成される場合をマイナスとして表示している。【０１８０】
次いで、圧電体コンポジット１に代えて圧電体コンポジット１４を用いる以外は実施例１と同様にして、圧電素子１４を製造した。【０１８１】
また、図１１Ａに示されるように、圧電体コンポジット１４のＸ方向の端面を、株式会社キーエンス製の光学顕微鏡を用いて４００倍の倍率で観察し、圧電体コンポジット１４における圧電体の部分のそれぞれの幅（Ｙ方向における長さ）と、樹脂の部分のそれぞれの幅とを測定した。上記圧電体の部分の幅は、平均で１０μｍであり、上記樹脂の部分の幅は、平均で１２μｍであった。【０１８２】
［実施例１５］
第１のエッチングステージにおけるエッチング時間を７０分間、第２のエッチングステージにおけるエッチング時間を２０分間にそれぞれ変更する以外は、実施例１４と同様にして圧電体コンポジット１５を作製し、圧電素子１５を作製した。圧電体コンポジット１５における素子倒れの角度Ａは、−１．５°であった。【０１８３】
［実施例１６］
第１のエッチングステージにおけるエッチング時間を９０分間に変更し、第２のエッチングステージを行わなかった以外は、実施例１４と同様にして圧電体コンポジット１６を作製し、圧電素子１６を作製した。そして、図１１Ｂに示されるように、圧電体コンポジット１６のＸ方向の端面を圧電体コンポジット１４と同様に５００倍の倍率で観察したところ、圧電体コンポジット１６における素子倒れの角度Ａは、＋６．０°であった。【０１８４】
実施例１４〜１６におけるエッチング時間と素子倒れの角度とを表２に示す。【０１８５】
【表２】
2017199705.tif 000004
【０１８６】
上記の表から明らかなように、圧電素子１４、１５では、いずれも、圧電体コンポジットにおける、圧電体と樹脂とが交互に配列するＹ方向における圧電体の厚さが実質的に一定である。これは、第２のエッチングステージにおいて、圧電体切片のテーパの基端側におけるエッチング液の濃度が、撹拌によって常に一定に保たれる一方で、上記テーパの先端側では、エッチング液の滞留によってエッチング液中の溶質が飽和し、エッチング液の濃度が相対的に低くなり、このため、上記基端側が上記先端側に比べて優先してエッチングされ、その結果、ダイシング時のテーパが実質的に相殺されたため、と考えられる。【０１８７】
これに対して、圧電素子１６では、圧電素子１４、１５に比べて素子倒れの角度の絶対値が大きい。これは、第１のエッチングステージの条件では、圧電体切片のエッチングが全表面に対して均等に進行し、ダイシングによる上記テーパが十分に相殺されなかったため、と考えられる。【０１８８】
本出願は、２０１６年５月１９日出願の特願２０１６−１００３３５号および２０１７年１月２３日出願の特願２０１７−００９３９２号に基づく優先権を主張する。当該出願明細書および図面に記載された内容は、すべて本願明細書に援用される。
【産業上の利用可能性】
【０１８９】
上記圧電素子の製造方法によれば、圧電体と樹脂とが交互に配列する圧電体コンポジットにおける圧電体の配列方向における長さ（幅）を、エッチング工程によって実質的に均一にすることが可能である。したがって、上記製造方法によれば、上記圧電体コンポジットの生産性の向上および歩留まりの低下が期待され、上記圧電素子のさらなる普及が期待される。
【符号の説明】
【０１９０】
１  圧電体基板
２、２２  圧電体切片
３  樹脂粒子
４  エポキシ樹脂
５  電極層
２３  一次封入体
２４  第１の樹脂板部
２５  二次封入体
２６  第２の樹脂板部
２７、４１  圧電体コンポジット
３１  ビーカー
３２  撹拌子
３３  ホルダ
４２  正極部
４３  負極部
４４  バッキングプレート
４５  フレキシブル基板
４６  デマッチング層
５１  基板
５２  サポート材
５３  粘着テープ
ＤＢ  ダイサーブレード
【図１】
2017199705.tif 000005
【図２】
2017199705.tif 000006
【図３】
2017199705.tif 000007
【図４】
2017199705.tif 000008
【図５】
2017199705.tif 000009
【図６】
2017199705.tif 000010
【図７】
2017199705.tif 000011
【図８】
2017199705.tif 000012
【図９】
2017199705.tif 000013
【図１０】
2017199705.tif 000014
【図１１】
2017199705.tif 000015
【国際調査報告】
2017199705.tif 000016
2017199705.tif 000017
2017199705.tif 000018
2017199705.tif 000019